(57)【要約】  本発明は、色素含有シリコーン樹脂から外部（黒色顔料含有シリコーン樹脂）への色素の流出を防止しつつ、色素拡散抑制部を介して迷光が伝播しない光学フィルタの提供を目的とする。  光学フィルタ部材を生産する方法であって、シリコーン樹脂の内部に色素を分散させた色素分散部の表面に酸素分子を励起させる励起光又は励起体を当てることにより、色素を分散させたシリコーン樹脂から外部への色素の拡散を抑制する色素拡散抑制部を形成する励起ステップを含む、光学フィルタ部材を生産する方法である。
2016175262.tif 000002
【特許請求の範囲】
【請求項１】
光学フィルタ部材を生産する方法であって、
シリコーン樹脂に酸素分子を励起させる励起光又は励起体を当てることにより、色素を分散させたシリコーン樹脂から外部への色素の拡散を抑制する色素拡散抑制部を形成する励起ステップを含む、光学フィルタ部材を生産する方法。
【請求項２】
前記励起ステップの前に、
前記シリコーン樹脂に前記色素を分散させる色素分散ステップをさらに含む、
請求項１記載の光学フィルタ部材を生産する方法。
【請求項３】
前記色素を分散させたシリコーン樹脂である色素分散部の周囲に前記色素拡散抑制部を形成し、又は、前記色素拡散抑制部が囲む空間に前記色素分散部を形成する、請求項１記載の光学フィルタ部材を生産する方法。
【請求項４】
前記励起ステップにおいて、前記シリコーン樹脂に前記励起光として、真空紫外光を当てる、請求項１から３のいずれかに記載の光学フィルタ部材を生産する方法。
【請求項５】
前記励起ステップにおいて、前記真空紫外光を少なくとも１．８Ｊ／ｃｍ２当てる、請求項４記載の光学フィルタ部材を生産する方法。
【請求項６】
前記励起ステップにおいて、前記シリコーン樹脂に前記励起体として、大気圧プラズマでプラズマ化したプロセスガスを当てる、請求項１から３のいずれかに記載の光学フィルタ部材を生産する方法。
【請求項７】
前記励起ステップにおいて、前記プラズマ化したプロセスガスを少なくとも１４６Ｊ／ｃｍ２当てる、請求項６記載の光学フィルタ部材を生産する方法。
【請求項８】
光学フィルタ部材であって、
シリコーン樹脂の内部に色素を分散させた色素分散部の周囲に、前記色素分散部から外部への前記色素の拡散を抑制する色素拡散抑制部を備え、
前記色素拡散抑制部において、複数のケイ素原子が３つ以上の酸素原子と結合している割合が、連続的に変化している、光学フィルタ部材。
【請求項９】
前記色素拡散抑制部において、前記色素拡散抑制部の表面から１μｍの深さにある複数のケイ素原子が３つ以上の酸素原子と結合している割合は、前記表面から２μｍの深さにある複数のケイ素原子が３つ以上の酸素原子と結合している割合よりも高い、請求項８記載の光学フィルタ部材。
【請求項１０】
前記色素拡散抑制部において、前記表面に近いほどケイ素原子が３つ以上の酸素原子と結合している割合が高い、請求項９記載の光学フィルタ部材。
【請求項１１】
測定対象からの特定の波長の光である測定対象光の光強度を測定する測定部を備える光測定装置であって、
請求項８から１０のいずれかに記載の光学フィルタ部材を備える、光測定装置。
【発明の詳細な説明】
【技術分野】
【０００１】
本発明は、光学フィルタ部材を生産する方法、光学フィルタ部材及び光測定装置に関する。
【背景技術】
【０００２】
先に発明者らは、ライフサイエンス分野におけるポイントオブケア検査（ＰＯＣＴ）の要請に対応可能である光誘起蛍光測定装置を提案した。本測定装置は、分析が必要な現場において、検査時間が短く、かつ高精度な評価分析であるような小型かつ携帯可能なものであり、測定法としては例えばレーザ誘起蛍光法（Laser  Induced  Fluorescence：ＬＩＦ）が利用される。【０００３】
ＬＩＦは、計測する対象である原子や分子の共鳴遷移を利用して励起準位に合致した（波長をチューニングした）レーザ光を照射して計測対象（原子や分子）を励起し、それによって引き起こされる発光（蛍光）を測定する手法である。蛍光の強度から測定対象の濃度が算定され、蛍光のスペクトル分布から測定対象の温度が算定される。【０００４】
更に発明者らは、光誘起蛍光測定装置において、試料から放出される蛍光以外の光を吸収する色ガラスフィルタに換えて、色ガラスフィルタと同等の光学性能を有する有機光機能材（樹脂等の高分子物質に有機光機能材料を分散させた光学材料）を使用することを提案した。【０００５】
従来より、オプトエレクトロニクス分野において、有機光機能材は、例えば、レーザ媒質、光学フィルタ、光デバイス等に用いられている。特許文献1においては、ポリジメチルシロキサン（以下、ＰＤＭＳとも言う）に、例えばピロメテン系色素を含有させた固体色素レーザ媒質が提案されている。また、特許文献2においては、試料が注入・排出される流路（マイクロチャンネル）を有するマイクロチップに励起光源、検出器を設けたマイクロ流体装置において、必要な波長のみを選択的に透過させる光学フィルタ領域として、ＰＤＭＳに例えばスダン色素ファミリー（Sudan  dye  family）に属する色素を分散させた有機光機能材が使用されている。【０００６】
図１２に、発明者らが提案した光誘起蛍光測定装置１０１の構成例を示す（特許文献３参照）。なお、本願出願時点で図１２に示す光誘起蛍光測定装置１０１は、非公知である。光誘起蛍光測定装置１０１は、レーザ光源等の固体光源１０３、被測定試料を保持する試料保持部１０５、レンズや光学フィルタ等からなる蛍光収集光学系、光電子増倍管などの蛍光測定器１０９を含む。【０００７】
具体的には、少なくともレーザ光源（固体光源１０３）の光出射面１０７、光電子増倍管（蛍光測定器１０９）の受光面１１１は、固体光源１０３からの励起光、試料から放出される蛍光を含む光に対して透明なＰＤＭＳ等の樹脂に埋設されるか、もしくは接触する。さらに、光出射面１０７から受光面１１１までの光路に形成される蛍光収集光学系も同じく透明なＰＤＭＳ等の樹脂に埋設されており、また透明な樹脂自体が蛍光収集光学系を構成する。すなわち、透明な樹脂によりレーザ光源の光出射面１０７、試料保持部１０５、蛍光収集光学系、光電子増倍管の受光面１１１が一体化して保持され、かつ、位置決めされる。【０００８】
蛍光収集光学系は、第１のシリコーン樹脂１６５、第１の空気室１６７、第２のシリコーン樹脂１６９、ノッチフィルタ１７１、第３のシリコーン樹脂１７３、第２の空気室１７５、光学フィルタ１５１（構造物１）を有する。また、光学フィルタ１５１は、自家蛍光の迷光、ラマン光のうち測定対象である蛍光以外の光を除去するものであり、色素拡散抑制部材１７７と色素含有シリコーン樹脂１７９とを有する。【０００９】
そして、各構成要素を一体化して保持する透明な樹脂構造は、励起光、試料ケースに励起光が照射される際に発生する自家蛍光及び励起光が樹脂内を進行する際、樹脂から発生するラマン光を吸収する波長特性を有する顔料がほぼ一様に含有している樹脂により包囲される。すなわち、この顔料が含有されている樹脂は、試料保持部１０５、蛍光測定器１０９、及び、蛍光収集光学系等を保持する筐体１１３を構成する。【００１０】
この顔料が含有されている樹脂には、必要に応じて、固体光源１０３や蛍光測定器１０９の少なくとも一部が埋設されるとともに、図示を省略した固体光源１０３及び蛍光測定器１０９に電力を供給する電力源が埋設される。そのため、光学素子等の位置変動が起こりにくく外部からの衝撃に対して安定であり、また光学素子を保持するホルダも不要なので、光誘起蛍光測定装置１０１は小型かつ携帯可能である。【００１１】
また、光が透過する導光空間を包囲するシリコーン樹脂は、励起光、試料ケースに励起光が照射される際に発生する自家蛍光、及び励起光が樹脂内を進行する際、樹脂から発生するラマン光を吸収する波長特性を有する顔料をほぼ一様に含有しているので、装置外部に励起光や測定光である蛍光は放出されず、外部からの光が蛍光収集光学系等の内部に入ることもない。従って、高精度な測定が可能となる。また、励起光やその反射光・散乱光等の迷光は、一旦、顔料含有樹脂に入射すると吸収され、迷光の複雑な多重反射は殆ど発生しない。よって、蛍光収集光学系は、複雑な迷光の多重反射に対応する必要がなく簡便化され、結果的に光誘起蛍光測定装置１０１は小型化される。【００１２】
さらに、顔料含有シリコーン樹脂１１３と色素含有シリコーン樹脂１７９との界面に、色素を通過させない色素拡散抑制部１７７を設けることで、光学フィルタ部１５１からの色素の外部（顔料含有シリコーン樹脂）へ拡散が抑制され、光学フィルタ部１５１の当初のフィルタ機能が維持される。
【先行技術文献】
【特許文献】
【００１３】
【特許文献１】国際公開第２０１２／１３３９２０号公報
【特許文献２】特表２００９−５１６２６２号公報
【特許文献３】特願２０１４−０６４４１５号
【発明の概要】
【発明が解決しようとする課題】
【００１４】
しかしながら、図１３に示すように、色素拡散抑制部材２０１に迷光２０３が入射した場合、色素含有シリコーン樹脂２０５と色素拡散抑制部材２０１との境界面、および、色素拡散抑制部材２０１と黒色顔料含有シリコーン樹脂２０７との境界面で光反射・散乱が発生する。そのため、迷光２０３の一部は、色素拡散抑制部材２０１の内部を進行する。すなわち、色素拡散抑制部材２０１が、迷光２０３に対して導光路として機能し、色素含有シリコーン樹脂２０５と色素拡散抑制部材２０１とからなる光学フィルタの光出射側に不所望な光（迷光）が伝播してしまう。【００１５】
本発明は、色素含有シリコーン樹脂から外部（黒色顔料含有シリコーン樹脂）への色素の流出を防止しつつ、色素拡散抑制部を介して迷光が伝播しない光学フィルタの提供を目的とする。
【課題を解決するための手段】
【００１６】
本発明の第１の観点は、光学フィルタ部材を生産する方法であって、シリコーン樹脂に酸素分子を励起させる励起光又は励起体を当てることにより、色素を分散させたシリコーン樹脂から外部への色素の拡散を抑制する色素拡散抑制部を形成する励起ステップを含む、光学フィルタ部材を生産する方法である。【００１７】
本発明の第２の観点は、第１の観点の光学フィルタ部材を生産する方法であって、前記励起ステップの前に、前記シリコーン樹脂に前記色素を分散させる色素分散ステップをさらに含む、光学フィルタ部材を生産する方法である。【００１８】
本発明の第３の観点は、第１の観点の光学フィルタ部材を生産する方法であって、前記色素を分散させたシリコーン樹脂である色素分散部の周囲に前記色素拡散抑制部を形成し、又は、前記色素拡散抑制部が囲む空間に前記色素分散部を形成する、光学フィルタ部材を生産する方法である。【００１９】
本発明の第４の観点は、第１から第３のいずれかの観点の光学フィルタ部材を生産する方法であって、前記励起ステップにおいて、前記シリコーン樹脂に前記励起光として、真空紫外光を当てる、光学フィルタ部材を生産する方法である。【００２０】
本発明の第５の観点は、第４の観点の光学フィルタ部材を生産する方法であって、前記励起ステップにおいて、前記真空紫外光を少なくとも１．８Ｊ／ｃｍ２当てる、光学フィルタ部材を生産する方法である。【００２１】
本発明の第６の観点は、第１から第３のいずれかの観点の光学フィルタ部材を生産する方法であって、前記励起ステップにおいて、前記シリコーン樹脂に前記励起体として、大気圧プラズマでプラズマ化したプロセスガスを当てる、光学フィルタ部材を生産する方法である。【００２２】
本発明の第７の観点は、第６の観点の光学フィルタ部材を生産する方法であって、前記励起ステップにおいて、前記プラズマ化したプロセスガスを少なくとも１４６Ｊ／ｃｍ２当てる、光学フィルタ部材を生産する方法である。【００２３】
本発明の第８の観点は、光学フィルタ部材であって、シリコーン樹脂の内部に色素を分散させた色素分散部の周囲に、前記色素分散部から外部への前記色素の拡散を抑制する色素拡散抑制部を備え、前記色素拡散抑制部において、複数のケイ素原子が３つ以上の酸素原子と結合している割合が、連続的に変化している、光学フィルタ部材である。【００２４】
本発明の第９の観点は、第８の観点の光学フィルタ部材であって、前記色素拡散抑制部において、前記色素拡散抑制部の表面から１μｍの深さにある複数のケイ素原子が３つ以上の酸素原子と結合している割合は、前記表面から２μｍの深さにある複数のケイ素原子が３つ以上の酸素原子と結合している割合よりも高い、光学フィルタ部材である。【００２５】
本発明の第１０の観点は、第９の観点の光学フィルタ部材であって、前記色素拡散抑制部において、前記表面に近いほどケイ素原子が３つ以上の酸素原子と結合している割合が高い、光学フィルタ部材である。【００２６】
本発明の第１１の観点は、第８から第１０のいずれかの観点の光学フィルタ部材を備える、光測定装置である。
【発明の効果】
【００２７】
本発明の各観点によれば、色素拡散抑制部の内部でケイ素原子が３つ以上の酸素原子と結合している割合は連続的に変化している。そのため、屈折率が連続的に変化している色素拡散抑制部を形成可能となる。こうした構造では、色素拡散抑制部は、光閉じ込め機能が弱く、損失の大きな導光路となる。結果として、色素含有シリコーン樹脂から外部（黒色顔料含有シリコーン樹脂）への色素の流出を防止しつつ、色素拡散抑制部を介した迷光の伝播を抑制することが可能となる。【００２８】
また、従来の色素拡散抑制部材２０１の厚みによっては、色素拡散抑制部材２０１の両面での光の反射が干渉することにより、波長依存の反射特性を示してしまう。【００２９】
これに対して、本発明の各観点によれば、石英ガラス（ＳｉＯ２）様の結合を有する部分とシリコーン樹脂の明確な境界が色素分散部の表面（色素拡散抑制部の表面）の１つしか存在しない。そのため、２つの面での干渉は生じず、エタロン効果等による特定波長の散乱を抑制することも可能となる。【００３０】
また、本発明の第２又は第３の観点によれば、複数の具体的な製造プロセスに基づいて、光学フィルタ部材を生産することが可能となる。【００３１】
また、本発明の第５又は第７の観点によれば、色素分散部の表面から少なくとも２μｍ以上の厚さの色素拡散抑制部において、少なくとも一部のケイ素原子が２つの酸素と結合する。色素拡散抑制部材が色素を通過させないために適当な厚みの色素拡散抑制部を備える光学フィルタ部材を生産することが可能となる。
【図面の簡単な説明】
【００３２】
【図１】本発明の光学フィルタ部材の作製方法の一例を示す図である。
【図２】本発明に係る色素拡散抑制部の生成メカニズムを示す図である。
【図３】本発明の蛍光収集光学系の作製方法を示す図である。
【図４】本発明の光測定装置の作製方法を示す図である。
【図５】ＰＤＭＳへの色素の分散度合と光照射処理条件との関係を調べる実験の概要を示す図である。
【図６】実施例１において照射条件を変えたときのＰＤＭＳへの色素の分散結果を示す図である。
【図７】実施例１における色素の分散度合いを示すグラフである。
【図８】実施例２における気圧プラズマ装置の一例の断面図である。
【図９】樹脂表面における水の接触角の照射時間による変化を示す図である。
【図１０】実施例２において照射条件を変えたときのＰＤＭＳへの色素の分散結果を示す図である。
【図１１】実施例２における色素の分散度合いを示すグラフである。
【図１２】本発明の発明者らが先に提案した従来の光誘起蛍光測定装置の全体図である。
【図１３】本発明の発明者らが先に提案した従来の光学フィルタ部材において、色素拡散抑制部材が迷光を導光している状態を示す図である。
【発明を実施するための形態】
【００３３】
以下、図面を参照して、本発明の実施例について述べる。なお、本発明の実施の形態は、以下の実施例に限定されるものではない。
【実施例１】
【００３４】
本発明に係る光学フィルタ部材（本願請求項における「光学フィルタ部材」の一例）の作製方法（本願請求項における「光学フィルタ部材を生産する方法」の一例）の一例を図１に示す。【００３５】
１.色素含有シリコーン樹脂１の作製
まず、硬化させた透明なシリコーン樹脂（本願請求項における「シリコーン樹脂」の一例）をSudan（本願請求項における「色素」の一例）等の色素溶液に浸漬させて色素をシリコーン樹脂の内部に分散する。あるいは、色素を分散させた液状のシリコーン樹脂を硬化してもよい。こうして、色素含有シリコーン樹脂１（本願請求項における「色素分散部」の一例）が作製される（本願請求項における「色素分散ステップ」の一例）。【００３６】
２.真空紫外光の照射による色素拡散抑制部３の作製
続いて、図１に示すように、色素含有シリコーン樹脂１の表面に、酸素分子を励起させる励起光として、波長２００ｎｍ以下の真空紫外光（VUV；本願請求項における「励起光」及び「真空紫外光」の一例）を照射する（本願請求項における「励起ステップ」の一例）。また、本実施例における「照射する」という語句は、本願請求項における「当てる」の一例である。VUVは、例えば、Ｘｅエキシマランプから放出される波長１７２ｎｍの光、あるいは、Ｆ２エキシマレーザ装置から放出される波長１５７ｎｍの光等である。【００３７】
ＶＵＶが照射されると、色素含有シリコーン樹脂１の表面（本願請求項における「表面」の一例）の近傍に存在する酸素が、以下のようなメカニズムで励起状態の酸素原子となると考えられる。【００３８】
まず、空気中の酸素分子が紫外線を吸収し励起状態となり（式１）、次に、励起状態の酸素分子が励起状態の酸素原子となる（式２）。あるいは、空気中の酸素分子が紫外線を吸収し、２つの励起状態の酸素原子となる（式３）。【００３９】
【化１】
2016175262.tif 000003
【００４０】
色素含有シリコーン樹脂として例えばＰＤＭＳを用いると、図２（ａ）に示される通り、樹脂表面５（本願請求項における「表面」の一例）ではケイ素原子は２つのメチル基と結合している。樹脂表面５にＶＵＶが照射されると、ケイ素原子と結合しているメチル基が離れ、上記のメカニズムで生成された励起状態の酸素原子と結合する。よって、図２（ｂ）に示されるように、シロキサン構造のメチル基が酸素原子に置換され、樹脂表面５上に二酸化ケイ素（ＳｉＯ２）様の結合を有する色素拡散抑制部３が生成される。色素拡散抑制部３においては、複数のケイ素原子の少なくとも一部が、３つ又は４つの酸素原子と結合している。【００４１】
３.色素拡散抑制部３の効果
本実施例における色素拡散抑制部３の効果について述べる。【００４２】
色素含有シリコーン樹脂１の表面に形成される石英ガラス（ＳｉＯ２）様の結合への置換率は、表面から内部に深くなるにつれて次第に低下する。このように深さ１〜２μｍにわたり結合が置換されることで、屈折率を連続的に変えた構造が作製される。例えば、波長１７２ｎｍの光のＰＤＭＳ内部吸収は、２．４μｍ程度とされ、２μｍ程度の深さまではＳｉＯ２に置換されるという研究報告がある。この場合、表面から内部に向かって深さ方向へ屈折率が１．４５から１．４１に指数関数的に変化する。【００４３】
こうした構造では、石英ガラス（ＳｉＯ２）様の結合を有する部分とシリコーン樹脂との明確な境界面は、１層に限定された非対称導波路となっている。色素拡散抑制部３は、光閉じ込め機能が弱く損失が大きい導波路となる。これにより、従来の厚い膜構造を持つ色素拡散抑制部材に比べ、光が導波して迂回することを効果的に抑制することが可能となる。【００４４】
本実施例のように、１〜２μｍの深さの屈折率分布型の非対称導波路では、導波路が伝播しうる曲げに対する許容度は、曲率半径１０ｍｍ程度と大きい。そのため、光学素子を囲む樹脂製の殻として色素拡散抑制部３を用いた場合、少しの曲がりでも光を伝播しなくなる。すなわち、光の迂回を抑制することが容易である。【００４５】
また、光導波路の単位長さ当たりの境界面での反射の数は、膜厚に反比例する。従来の色素拡散抑制部材の厚さが０．５ｍｍ、本実施例の色素拡散抑制部３の厚さが２μｍとすると、反射による損失が起こる回数は、５００（μｍ）／２（μｍ）＝２５０（倍）にもなる。仮に同じ長さを伝播したとしても伝播光の強度は、２５０乗分の１にまで減衰する。本実施例においては、境界での反射当たりの損失がわずかに大きくなるだけでも、実質的な導波路としての機能を失わせることが容易となる。【００４６】
色素拡散抑制部材３の内部を光が導波しないようにする工夫としては、ＰＤＭＳ側を黒くする、境界を粗面化する、色素を導入するなどが考えられる。【００４７】
また、エタロン効果等による特定波長の散乱も抑制される。このことは、石英ガラス（ＳｉＯ２）様の結合を有する部分とＰＤＭＳの明確な境界が１つしか存在しないため、２つの面での干渉が生じないことから明白である。【００４８】
さらに、色素含有シリコーン樹脂１に分散した色素は、本実施例に係る色素拡散抑制部３に阻まれて（黒色）顔料含有シリコーン樹脂に移動しない。よって、本実施例に係る光学フィルタが有する色ガラスフィルタと同等の光学性能が劣化しない。したがって、光測定装置による測定対象光（本願請求項における「測定対象光」の一例）の測定精度を維持することが容易となる。【００４９】
続いて、図３及び図４を参照して、本発明の光測定装置３１（本願請求項における「光測定装置」の一例）の製造方法の一例を示す。まず、透明シリコーン樹脂（ＰＤＭＳ）７に、第１の空気室９、第２の空気室１１、試料ケース保持部１３が設けられ、かつ、ノッチフィルタ１５が埋設された構造を作製する（図３（ａ））。次に、上記構造体をＳｕｄａｎ等の色素溶液１７に浸漬し、透明のシリコーン樹脂７内に色素（染料）を注入する（図３（ｂ））。そして、図３（ｃ）に示す色素含有シリコーン樹脂１９表面にＶＵＶを照射し、色素含有シリコーン樹脂１９表面に色素拡散抑制部２１を形成させる（図３（ｄ）；本願請求項における「光照射ステップ」の一例）。さらに、図３（ｄ）に示す色素含有シリコーン樹脂１９表面の色素拡散抑制部２１が硬化された状態の光学系に、光電子増倍管２３、ＤＰＳＳレーザ２５を所定位置に配置する（図４（ｅ））。続いて、型材２７の中に、図４（ｅ）に示す光学系一式を配置し、液状の黒色顔料含有シリコーン樹脂２９を流し込み、硬化する（図４（ｆ））。最後に、型材２７を外し、図４（ｇ）に示す通り、光測定装置３１が完成する。【００５０】
４.真空紫外光の照射条件の検討
ここで、図５〜図７を参照して、真空紫外光の照射条件について述べる。図５は、ＰＤＭＳへの色素の分散度合と光照射処理条件との関係を調べる実験の概要を示す図である。図６は、照射条件を変えたときのＰＤＭＳへの色素の分散結果を示す図である。図７は、色素の分散度合いを示すグラフである。【００５１】
図５に示すように、本実験では、ＰＤＭＳ（ＳＩＭ−３６０：信越シリコーン（登録商標）社製）に色素Ｐ５９７（ピロメテン５９７）を分散させた色素分散ＰＤＭＳ５１を、色素を分散させていない色素未分散ＰＤＭＳ５３に接触させて色素分散ＰＤＭＳ５１から色素未分散ＰＤＭＳ５３への色素の分散度合いを観察した。色素分散ＰＤＭＳ５１は、一辺３ｍｍの立方体形状である。他方、色素未分散ＰＤＭＳ５３は、高さ１ｍｍ、奥行き４ｍｍ、横５ｍｍ以上の直方体形状とした。また、色素未分散ＰＤＭＳ５３の６面のうち、色素分散ＰＤＭＳ５１との接触面５５に１０ｍＷ／ｃｍ２の真空紫外光を３０，６０，９０，１２０分照射してガラス化処理を行い、ガラス化処理していない場合の分散度合いと比較した。【００５２】
図６に、色素分散ＰＤＭＳ５１を色素未分散ＰＤＭＳ５３のガラス化処理した接触面５５に接触させて７２時間静置後の、色素未分散ＰＤＭＳ５３への色素の分散度合いの観察結果を示す。真空紫外光を全く照射していない場合、色素が容易に色素未分散ＰＤＭＳ５３の内部に分散した。他方、真空紫外光を３０分以上照射した場合、色素未分散ＰＤＭＳ５３の内部への色素分散が明らかに抑制された。図７に示すグラフにも、色素未分散ＰＤＭＳ５３に分散した色素の濃度が、真空紫外光の照射によって抑制されたことが示されている。【００５３】
本実験では、１０ｍＷ／ｃｍ２の強度の真空紫外光を３０分以上照射することにより、色素分散を抑制する効果が確認できた。したがって、ドーズ量に換算して１．８Ｊ／ｃｍ２以上の真空紫外光を照射することにより、同様の効果を有する色素拡散抑制部の形成が期待できる。【００５４】
なお、色素分散部の表面に照射する光は、酸素分子を励起する励起光であれば真空紫外光以外の光であってもよい。
【実施例２】
【００５５】
上記の実施例１においては、色素含有シリコーン樹脂１の表面にＶＵＶを照射することにより、前記色素含有シリコーン樹脂１の表面の近傍に存在する酸素を励起して、励起状態の酸素原子を生成していた。実施例２においては、色素含有シリコーン樹脂１の表面にＶＵＶを照射する代わりに、大気圧プラズマでプラズマ化したプロセスガスである大気圧プラズマ粒子（本願請求項における「励起体」及び「プラズマ化したプロセスガス」の一例）を色素含有シリコーン樹脂１の表面に照射するものである（本願請求項における「励起ステップ」の一例）。また、本実施例における「照射する」という語句は、本願請求項における「当てる」の一例である。【００５６】
図８は、実施例２に用いられる大気圧プラズマ装置５９の一例の断面図である。この大気圧プラズマ装置５９は、例えば、アルミニウムからなる直方体状のケーシング６０を有する。このケーシング６０内には、高周波電源６５に電気的に接続された板状の電極６１が水平に配置されている。この電極６１の下面には、誘電体層６２が形成されている。この例の大気圧プラズマ装置においては、電極６１が高圧側電極とされ、ケーシング６０が接地側電極とされている。【００５７】
ケーシング６０の上面には、ケーシング６０内にプロセスガスＧ１を供給するガス供給口６３が設けられている。また、ケーシング６０の下面には、ケーシング６０内において大気圧プラズマによってプラズマ化したプロセスガスＧ２を外部に放出する複数のノズル６４が形成されている。【００５８】
このような大気圧プラズマ装置５９においては、大気圧またはその近傍の圧力下にプロセスガスＧ１がガス供給口６３からケーシング６０内に供給される。この状態で高周波電源６５によって電極６１とケーシング６０との間に誘電体層６２を介して高周波電界が印加されると、電極６１とケーシング６０との間には誘電体バリア放電が生じる。その結果、ケーシング６０と誘電体層６２との間に存在するプロセスガスＧ１が電離または励起されてプラズマ化する。そして、プラズマ化したプロセスガスＧ２は、ケーシング６０のノズル６４から外部に放出され、ケーシング６０の下方に配置された不図示の色素含有シリコーン樹脂１の表面に接触する。【００５９】
以上において、プロセスガスＧ１としては、窒素ガス、アルゴンガスなどを主成分とし、酸素ガスが０．０１〜５体積％含有してなるものを使用することが好ましい。または、窒素ガスとクリーンドライエア（ＣＤＡ）との混合ガスを用いることも可能である。【００６０】
また、高周波電源６５から供給される電力は、周波数２０〜７０ｋＨｚ、電圧５〜１５ｋＶｐ−ｐである。【００６１】
また、プラズマガス処理による処理時間は、例えば２０〜１００秒間である。【００６２】
以下、実施例２に基づく、光学フィルタ部材（本願請求項における「光学フィルタ部材」の一例）の作製方法（本願請求項における「光学フィルタ部材を生産する方法」の一例）の一例を示す。【００６３】
１.色素含有シリコーン樹脂１の作製
まず、硬化させた透明なシリコーン樹脂（本願請求項における「シリコーン樹脂」の一例）をSudan（本願請求項における「色素」の一例）等の色素溶液に浸漬させて色素をシリコーン樹脂の内部に分散する。あるいは、色素を分散させた液状のシリコーン樹脂を硬化してもよい。こうして、色素含有シリコーン樹脂１（本願請求項における「色素分散部」の一例）が作製される（本願請求項における「色素分散ステップ」の一例）。【００６４】
２.プラズマ化したプロセスガスの照射による色素拡散抑制部３の作製
色素含有シリコーン樹脂１の表面に、酸素分子を励起させる励起体として、前記した大気圧プラズマ装置から放出されるプラズマ化したプロセスガスＧ２（本願請求項における「励起体」及び「プラズマ化したプロセスガス」の一例）を照射する（本願請求項における「励起ステップ」の一例）。プラズマ化したプロセスガスＧ２は、例えば、前記したようなプロセスガスＧ１が大気圧プラズマでプラズマ化したものである。図１における矢印が、実施例２においてはプロセスガスＧ２に相当する。【００６５】
プラズマ化したプロセスガスＧ２が照射されると、色素含有シリコーン樹脂１の表面（本願請求項における「表面」の一例）の近傍に存在する酸素が、ＶＵＶを照射したときと同様、励起状態の酸素原子となる。【００６６】
色素含有シリコーン樹脂として例えばＰＤＭＳを用いると、樹脂表面５ではケイ素原子は２つのメチル基と結合している（図２（ａ）参照）。樹脂表面５にプラズマ化したプロセスガスＧ２が照射されると、ケイ素原子と結合しているメチル基が離れ、樹脂表面５の近傍に存在する酸素がプラズマ化したプロセスガスＧ２の照射によって励起された励起状態の酸素原子と結合する。よって、シロキサン構造のメチル基が酸素原子に置換され、樹脂表面５上に二酸化ケイ素（ＳｉＯ２）様の結合を有する色素拡散抑制部３が生成される（図２（ｂ）参照。なお、同図の１７２ｎｍのＶＵＶは、実施例２ではプラズマ化したプロセスガスＧ２となる）。色素拡散抑制部３においては、複数のケイ素原子の少なくとも一部が、３つ又は４つの酸素原子と結合している。【００６７】
３.色素拡散抑制部３の効果
色素拡散抑制部３の効果は、実施例１のときと同じである。【００６８】
４. プラズマ化したプロセスガスの照射条件の検討
図８に示す大気圧プラズマ装置５９のノズル６４から放出されたプラズマ化したプロセスガスＧ２を、ＰＤＭＳからなる樹脂シートの表面に接触させ、所定の処理時間が経過する毎に、当該表面の純水の接触角を測定した。図９は、得られた水の接触角の測定値を、縦軸が接触角、横軸がプラズマ化したプロセスガスＧ２（大気圧プラズマ）の積算照射時間を示す座標系にプロットしたグラフである。【００６９】
ここで、使用した大気圧プラズマ装置５９の仕様は、以下の通りである。
ケーシングの材質：アルミニウム
電極の材質：表面に溶射によって厚みが５００μｍのアルミナよりなる被膜が形成されたスーパーインバー
電極の寸法：５０ｍｍ×３００ｍｍ
ケーシングと誘電体層との離間距離：０．５ｍｍ
電圧  ７．０ｋＶp-p
周波数：６０kＨｚ
定格電力：１１００ＶＡ【００７０】
プラズマ化したプロセスガスＧ２の照射条件は以下の通りである。
上記の大気圧プラズマ装置５９の下方においてノズル６４から３ｍｍ離間した位置に、ＰＤＭＳからなるシートをその表面がノズル６４に対向するように配置した。プロセスガスＧ１として、流量が１５０Ｌ／ｍｉｎの窒素ガスおよび流量が１Ｌ／ｍｉｎのクリーンドライエア（プロセスガスＧ１中の酸素濃度が約０．１４体積％）をケーシング６０内に供給しながら、大気圧プラズマ装置５９を作動させることにより、ＰＤＭＳシートの表面に対して大気圧プラズマガス処理を行った。【００７１】
図９から明らかなように、ＰＤＭＳシート上の純水の接触角は、プラズマ化したプロセスガスＧ２の照射を開始することにより、徐々に減衰する。これはＰＤＭＳの表面に付着した有機物が分解・除去されるためと考えられる。【００７２】
更に、プラズマ化したプロセスガスＧ２の照射を継続すると、積算照射時間が２０秒のところで、接触角の値が下限値となり、やがて接触角の値は徐々に増加する。これは、有機物の分解・除去反応に代わって、樹脂表面５においてケイ素原子と結合しているメチル基が離れ、樹脂表面５の近傍に存在する酸素がプラズマ化したプロセスガスＧ２の照射によって励起された励起状態の酸素原子と結合する反応が支配的になるためと考えられる。すなわち、シロキサン構造のメチル基が酸素原子に置換される反応が進行し、樹脂表面５上に二酸化ケイ素（ＳｉＯ２）様の結合を有する色素拡散抑制部３が生成される。【００７３】
よって、プラズマ化したプロセスガスＧ２の色素含有シリコーン樹脂１への照射は、少なくとも２０秒行うことが好ましい。【００７４】
以上の知見に基づき、実施例１のときと同様、ＰＤＭＳへの色素の分散度合とプラズマ化したプロセスガス照射処理条件との関係を調査した。実験の概要は、実施例１のときと同様、図５に示す。【００７５】
図５に示すように、本実験では、ＰＤＭＳ（ＳＩＭ−３６０：信越シリコーン（登録商標）社製）に色素Ｐ５９７（ピロメテン５９７）を分散させた色素分散ＰＤＭＳ５１を、色素を分散させていない色素未分散ＰＤＭＳ５３に接触させて色素分散ＰＤＭＳ５１から色素未分散ＰＤＭＳ５３への色素の分散度合いを観察した。色素分散ＰＤＭＳ５１は、一辺３ｍｍの立方体形状である。他方、色素未分散ＰＤＭＳ５３は、高さ１ｍｍ、奥行き４ｍｍ、横５ｍｍ以上の直方体形状とした。また、色素未分散ＰＤＭＳ５３の６面のうち、色素分散ＰＤＭＳ５１との接触面５５に上記したプラズマ化したプロセスガスＧ２を２０秒照射してガラス化処理を行い、ガラス化処理していない場合の分散度合いと比較した。【００７６】
図１０に、色素分散ＰＤＭＳ５１を色素未分散ＰＤＭＳ５３のガラス化処理した接触面５５に接触させて７２時間静置後の、色素未分散ＰＤＭＳ５３への色素の分散度合いの観察結果を示す。プラズマ化したプロセスガスＧ２を全く照射していない場合、色素が容易に色素未分散ＰＤＭＳ５３の内部に分散した。他方、プラズマ化したプロセスガスＧ２を２０秒以上照射した場合、色素未分散ＰＤＭＳ５３の内部への色素分散が明らかに抑制された。色素の分散度合いを示すグラフである図１１においても、色素未分散ＰＤＭＳ５３に分散した色素の濃度が、真空紫外光の照射によって抑制されたことが示されている。【００７７】
本実験では、プラズマ化したプロセスガスＧ２を２０秒以上照射することにより、色素分散を抑制する効果が確認できた。
プラズマ化したプロセスガスＧ２の能力は、電極への投入電力を電極面積で除した値で定義できる。本実験の場合、定格電力：１１００ＶＡ、電極面積＝５０ｍｍ×３００ｍｍであるので、上記能力は、１１００／（５×３０）＝７．３Ｗ／ｃｍ２となる。
この能力を有するプラズマ化したプラズマガスＧ２を２０秒以上照射するとよいので、
７．３×２０＝１４６Ｊ／ｃｍ２以上のエネルギー密度のプラズマ化したプロセスガスＧ２を照射することにより、色素分散を抑制する効果が得られることになる。【００７８】
上記の実施例１及び２では、色素分散部の表面に真空紫外光又はプラズマ化したプロセスガスＧ２を照射して色素拡散抑制部を形成した。しかし、逆に、色素分散部を囲む周囲の透明シリコーン樹脂の表面に事前に色素拡散抑制部を作ることで、同じ効果を得ることができる。例えば、色素分散部を嵌め込む穴、又は、色素分散部となる予定のシリコーン樹脂を流し込む穴を囲むシリコーン樹脂に対して、172nmの真空紫外光又はプラズマ化したプロセスガスＧ２を照射して、色素拡散抑制部を形成してもよい。また、このとき、色素拡散抑制部に対して穴の内側から真空紫外光又はプラズマ化したプロセスガスＧ２を照射してもよい。この場合は、色素拡散抑制部の内部において、色素分散部に近いほど石英ガラス（ＳｉＯ２）様の結合への置換率が高いこととなる。さらに、このとき、穴を形成するシリコーン樹脂を２つ又はそれ以上の部位に分割した上で、穴の内側を形成する箇所に真空紫外光又はプラズマ化したプロセスガスＧ２を照射した上で、色素分散部を照射後のシリコーン樹脂で挟み込んで色素拡散抑制部としてもよい。
【符号の説明】
【００７９】
１・・・色素含有シリコーン樹脂、５・・・樹脂表面、３・・・色素拡散抑制部、１９・・・色素含有シリコーン樹脂、２１・・・色素拡散抑制部、３１・・・光測定装置、５１・・・色素分散ＰＤＭＳ、５３・・・色素未分散ＰＤＭＳ、５５・・・接触面、５９・・・大気圧プラズマ装置、６０・・・ケーシング、６１・・・電極、６２・・・誘電体層、６３・・・ガス供給口、６４・・・ノズル、Ｇ１・・・プロセスガス、Ｇ２・・・プラズマ化したプロセスガス、
１０１・・・光誘起蛍光測定装置，１０３・・・固体光源、１０５・・・試料保持部、１０７・・・光出射面、１０９・・・蛍光測定器、１１１・・・受光面、１１３・・・筐体、１５１・・・光学フィルタ、１６５・・・第１のシリコーン樹脂、１６７・・・第１の空気室、１６９・・・第２のシリコーン樹脂、１７１・・・ノッチフィルタ、１７３・・・第３のシリコーン樹脂、１７５・・・第２の空気室、１７７・・・色素拡散抑制部材、１７９・・・色素含有シリコーン樹脂、２０１・・・色素拡散抑制部材、２０３・・・迷光、２０５・・・色素含有シリコーン樹脂、２０７・・・黒色顔料含有シリコーン樹脂
【図１】
2016175262.tif 000004
【図２】
2016175262.tif 000005
【図３】
2016175262.tif 000006
【図４】
2016175262.tif 000007
【図５】
2016175262.tif 000008
【図６】
2016175262.tif 000009
【図７】
2016175262.tif 000010
【図８】
2016175262.tif 000011
【図９】
2016175262.tif 000012
【図１０】
2016175262.tif 000013
【図１１】
2016175262.tif 000014
【図１２】
2016175262.tif 000015
【図１３】
2016175262.tif 000016
【国際調査報告】
2016175262.tif 000017
2016175262.tif 000018
2016175262.tif 000019
2016175262.tif 000020